(57)【要約】【課題】  定格電圧が高い電源回路において好適に用いられ、ＤＣバイアス印加時の比誘電率およびＤＣバイアス抵抗率が高く、良好な高温負荷寿命を有する誘電体組成物と、その誘電体組成物を用いた誘電体素子、電子部品および積層電子部品を提供する。【解決手段】  少なくともＢｉ、Ｎａ、ＳｒおよびＴｉを含むペロブスカイト型の結晶構造を有する粒子を含む誘電体組成物である。粒子の少なくとも一部は、コア部とシェル部とからなるコアシェル構造を有する。コア部に存在するＢｉの含有率がシェル部に存在するＢｉの含有率の０．８３倍以下である。【選択図】図３
2018530496.tif 000002
【特許請求の範囲】
【請求項１】
少なくともＢｉ、Ｎａ、ＳｒおよびＴｉを含むペロブスカイト型の結晶構造を有する粒子を含む誘電体組成物であって、
前記粒子の少なくとも一部は、コア部とシェル部とからなるコアシェル構造を有し、
前記コア部に存在するＢｉの含有率が前記シェル部に存在するＢｉの含有率の０．８３倍以下であることを特徴とする誘電体組成物。
【請求項２】
前記誘電体組成物の切断面において、前記コア部の平均断面積をＳ１、前記シェル部の平均断面積をＳ２とする場合に、Ｓ１：Ｓ２＝１：９９〜３０：７０である請求項１に記載の誘電体組成物。
【請求項３】
前記誘電体組成物の切断面において、前記コア部の断面積の合計が、前記誘電体組成物全体に対して０．１％〜１５％である請求項１または２に記載の誘電体組成物。
【請求項４】
前記誘電体組成物におけるＳｒに対するＢｉのモル比率をαとした場合に、０．１２５≦α≦２．００である請求項１〜３のいずれかに記載の誘電体組成物。
【請求項５】
Ｌａ、Ｃｅ、Ｐｒ、Ｎｄ、Ｓｍ、Ｅｕ、Ｇｄ、Ｔｂ、Ｄｙ、Ｈｏ、Ｙｂ、Ｂａ、Ｃａ、Ｍｇ、およびＺｎの中から選ばれる少なくとも１種以上を含む請求項１〜４のいずれかに記載の誘電体組成物。
【請求項６】
請求項１〜５のいずれかに記載の誘電体組成物を備える誘電体素子。
【請求項７】
請求項１〜５のいずれかに記載の誘電体組成物からなる誘電体層を備える電子部品。
【請求項８】
請求項１〜５のいずれかに記載の誘電体組成物からなる誘電体層と内部電極層とを交互に積層されてなる積層部分を有する積層電子部品。
【発明の詳細な説明】
【技術分野】
【０００１】
本発明は、誘電体組成物およびこれを用いた誘電体素子、電子部品および積層電子部品に係り、さらに詳しくは、比較的定格電圧が高い用途に用いられる誘電体組成物、誘電体素子、電子部品および積層電子部品に関する。
【背景技術】
【０００２】
近年、電子回路の高密度化に伴い、誘電体素子の小型化および信頼性の向上に対する要求が高くなっている。そして、積層セラミックコンデンサ等の電子部品の小型・大容量化・高信頼性化が急速に進むとともに、積層セラミックコンデンサ等の電子部品の用途も拡大している。用途の拡大に伴い、積層セラミックコンデンサの静電容量の温度特性、直流電界（ＤＣバイアス）印加時の静電容量、抵抗率、信頼性など、様々な電気特性が要求されるようになっている。特に、高い定格電圧（たとえば、１００Ｖ以上）で使用される中高圧用セラミックコンデンサの小型化・大容量化のために、中高圧用セラミックコンデンサの誘電体層を構成する誘電体組成物に対して、ＤＣバイアス印加時の比誘電率、抵抗率、および信頼性の向上が要求される。
【０００３】
上記のような各種要求に応えるべく、積層セラミックコンデンサに使用される誘電体組成物として、高い比誘電率を持つＢａＴｉＯ３を主成分とした様々な誘電体組成物が検討されている。中でも、ＢａＴｉＯ３粒子の表面近傍に副成分を拡散させた構造（いわゆるコアシェル構造）の誘電体組成物は、副成分の拡散相であるシェル部の組成や拡散範囲を制御することにより、比誘電率の温度特性などの電気特性を改善できることが知られている。
【０００４】
例えば、特許文献１に記載された積層セラミックコンデンサは、誘電体セラミック層の主成分が組成式｛Ｂａ１−ｘＣａｘＯ｝ｍＴｉＯ２＋αＲｅ２Ｏ３＋βＭｇＯ＋γＭｎＯ（ただし、Ｒｅ２Ｏ３は、Ｙ２Ｏ３、Ｇｄ２Ｏ３、Ｔｂ２Ｏ３、Ｄｙ２Ｏ３、Ｈｏ２Ｏ３、Ｅｒ２Ｏ３及びＹｂ２Ｏ３の中から選ばれる少なくとも１種以上であり、α、β及びγはモル比を表わし０．００１≦α≦０．１０、０．００１≦β≦０．１２、０．００１＜γ≦０．１２、１．０００＜ｍ≦１．０３５、０．００５＜ｘ≦０．２２の範囲内にある）で表わされる。そして、該誘電体セラミック層に用いる｛Ｂａ１−ｘＣａｘＯ｝ｍＴｉＯ２原料中のアルカリ金属酸化物の含有量が０．０２重量％以下である。
【０００５】
前記主成分１００重量部に対して、第１の副成分および第２の副成分のどちらか一方を０．２〜５．０重量部含有している。前記第１の副成分は、Ｌｉ２Ｏ−（Ｓｉ、Ｔｉ）Ｏ２−ＭＯ系（ただし、ＭＯはＡｌ２Ｏ３及びＺｒＯ２の中から選ばれる少なくとも１種である）の酸化物である。前記第２の副成分は、ＳｉＯ２−ＴｉＯ２−ＸＯ系（ＸＯはＢａＯ、ＣａＯ、ＳｒＯ、ＭｇＯ、ＺｎＯ及びＭｎＯの中から選ばれる少なくとも１種である）の酸化物である。
【０００６】
さらに、特許文献１に記載された積層セラミックコンデンサの内部電極はニッケルまたはニッケル合金からなる。
【０００７】
そして、特許文献１に記載された積層セラミックコンデンサは、該誘電体セラミック層の主成分であるＢａＴｉＯ３の一部がＣａＴｉＯ３に置換されたコア部を有し、粒界近傍に副成分を拡散させたコアシェル構造とすることで、ＤＣバイアス印加時の比誘電率の低下を抑え、ＤＣバイアス印加時の抵抗率および信頼性を十分高くできるとされている。
【０００８】
しかしながら、５ｋＶ／ｍｍ以上の高いＤＣバイアスが印加された場合、主成分であるＢａＴｉＯ３の抗電界が低いため、分極反転するドメイン（結晶粒子内で分極軸方向の揃った領域）の比率が大きくなってしまう。すなわち、ドメインの分極軸方向がＤＣバイアス印加方向に揃いやすい。ドメインの分極軸方向がＤＣバイアス印加方向に揃うことにより、比誘電率が低下することが一般的に知られている。
【０００９】
また、将来、積層セラミックコンデンサがより高い環境温度、より高い電圧下において使用されることも想定される。したがって、各電気特性のさらなる向上が望まれている。
【先行技術文献】
【特許文献】
【００１０】
【特許文献１】特開２０００−５８３７７号公報
【発明の概要】
【発明が解決しようとする課題】
【００１１】
本発明は、このような実状に鑑みてなされ、その目的は、定格電圧が高い電源回路において好適に用いられ、ＤＣバイアス印加時の比誘電率およびＤＣバイアス抵抗率が高く、良好な高温負荷寿命を有する誘電体組成物と、その誘電体組成物を用いた誘電体素子、電子部品および積層電子部品を提供することである。
【課題を解決するための手段】
【００１２】
上記の目的を解決するために、本発明者らは、特徴的な構造を有した誘電体組成物を見出した。
【００１３】
本発明の誘電体組成物は、
少なくともＢｉ、Ｎａ、ＳｒおよびＴｉを含むペロブスカイト型の結晶構造を有する粒子を含む誘電体組成物であって、
前記粒子の少なくとも一部は、コア部とシェル部とからなるコアシェル構造を有し、
前記コア部に存在するＢｉの含有率が前記シェル部に存在するＢｉの含有率の０．８３倍以下であることを特徴とする。
【００１４】
本発明の誘電体組成物は上記の特徴を有することにより、ＤＣバイアス印加時に、高い比誘電率と高い抵抗率を得ることができ、さらに、良好な高温負荷寿命を同時に得ることができる。
【００１５】
また、前記誘電体組成物の切断面において、前記コア部の平均断面積をＳ１、前記シェル部の平均断面積をＳ２とする場合に、Ｓ１：Ｓ２＝１：９９〜３０：７０であることが好ましい。このことにより、ＤＣバイアス印加時の抵抗率および高温負荷寿命をさらに向上させることができる。
【００１６】
さらに、前記誘電体組成物の切断面において、前記コア部の断面積の合計が、前記誘電体組成物全体に対して０．１％〜１５％であることが好ましい。このことにより、ＤＣバイアス印加時の抵抗率および高温負荷寿命をさらに向上させることができる。
【００１７】
さらに、前記誘電体組成物におけるＳｒに対するＢｉのモル比率をαとした場合に、０．１２５≦α≦２．００であることが好ましい。このことにより、ＤＣバイアス印加時の比誘電率をさらに向上させることができる。
【００１８】
さらに、前記誘電体組成物は、Ｌａ、Ｃｅ、Ｐｒ、Ｎｄ、Ｓｍ、Ｅｕ、Ｇｄ、Ｔｂ、Ｄｙ、Ｈｏ、Ｙｂ、Ｂａ、Ｃａ、Ｍｇ、およびＺｎの中から選ばれる少なくとも１種以上を含むことが好ましい。このことにより、後述するＤＣバイアス特性を向上させることができる。
【００１９】
本発明に係る誘電体素子は、上記誘電体組成物を備える。
【００２０】
本発明に係る電子部品は、上記誘電体組成物からなる誘電体層を備える。
【００２１】
本発明に係る積層電子部品は、上記誘電体組成物からなる誘電体層と内部電極層とを交互に積層されてなる積層部分を有する。
【図面の簡単な説明】
【００２２】
【図１】本発明の一実施形態に係るセラミックコンデンサの概略図である。
【図２】本発明の別の実施形態に係る積層セラミックコンデンサの断面図である。
【図３】本発明の一実施形態に係る誘電体組成物の模式図である。
【図４】各領域のＢｉ含有率の測定法を説明するための模式図である。
【発明を実施するための形態】
【００２３】
以下、図面を参照しながら本発明の好適な実施形態について説明する。なお、本発明は以下の実施形態に限定されるものではない。また、以下に記載した構成要素には、当業者が容易に想定できるもの、実質的に同一のものが含まれる。さらに、以下に記載した構成要素は、適宜組み合わせることができる。
【００２４】
図１は、本発明の一実施形態に係る単層型のセラミックコンデンサの概略図である。
【００２５】
図１に示すように、本発明の一実施形態に係るセラミックコンデンサ１００は、円板状の誘電体１と一対の電極２，３とを有する。誘電体１の両面に電極２，３を形成することで単層型のセラミックコンデンサ１００が得られる。誘電体１および電極２，３の形状に特に制限はない。また、その寸法にも特に制限はなく、用途に応じて適当な寸法とすればよい。
【００２６】
誘電体１は、本実施形態に係る誘電体組成物からなる誘電体である。電極２，３の材質に特に制限はない。例えば、Ａｇ、Ａｕ、Ｃｕ、Ｐｔ、Ｎｉ等が用いられるが、その他の金属を用いることも可能である。
【００２７】
図２は、本発明の別の実施形態に係る積層セラミックコンデンサの断面図の模式図である。
【００２８】
図２に示すように、本発明の別の実施形態に係る積層セラミックコンデンサ２００は、誘電体層７と、内部電極層６Ａ，６Ｂと、が交互に積層された構成のコンデンサ素子本体５を有する。この素子本体５の両端部には、素子本体５の内部で交互に配置された内部電極層６Ａ，６Ｂと各々導通する一対の端子電極１１Ａ，１１Ｂが形成してある。素子本体５の形状に特に制限はないが、通常、直方体状とされる。また、その寸法にも特に制限はなく、用途に応じて適当な寸法とすればよい。
【００２９】
内部電極層６Ａ，６Ｂはそれぞれ平行となるように設けられている。内部電極層６Ａは、一方の端部が積層体５における端子電極１１Ａが形成された端面に露出するように形成されている。また、内部電極層６Ｂは、一方の端部が積層体５における端子電極１１Ｂが形成された端面に露出するように形成されている。さらに、内部電極層６Ａと内部電極層６Ｂとは、これらの大部分が積層方向に重なり合うように配置されている。
【００３０】
内部電極層６Ａ，６Ｂの材質としては、特に制限はない。例えば、Ａｕ、Ｐｔ、Ａｇ、Ａｇ−Ｐｄ合金、ＣｕもしくはＮｉ等の金属が用いられるが、その他の金属を用いることも可能である。
【００３１】
端子電極１１Ａ，１１Ｂは、これらが設けられている積層体５の端面において、当該端面に露出している内部電極層６Ａ，６Ｂの端部とそれぞれ接している。前記の構造により、端子電極１１Ａ，１１Ｂは、内部電極層６Ａ，６Ｂとそれぞれ電気的に接続される。この端子電極１１Ａ，１１Ｂは、Ａｇ，Ａｕ，Ｃｕ等を主成分とする導電材料から構成することができる。端子電極１１Ａ，１１Ｂの厚さには特に制限はない。用途や積層型誘電素子のサイズ等によって適宜設定される。端子電極１１Ａ，１１Ｂの厚さは、例えば１０〜５０μｍにすることができる。
【００３２】
誘電体層７は、本実施形態に係る誘電体組成物からなる。誘電体層７の１層当たりの厚さは、任意に設定することができ、特に制限はない。例えば１〜１００μｍとすることができる。
【００３３】
ここで、本実施形態に係る誘電体組成物とは、少なくともＢｉ、Ｎａ、ＳｒおよびＴｉを含むペロブスカイト型の結晶構造を有する粒子を含む誘電体組成物であって、前記粒子の少なくとも一部は、コア部とシェル部とからなるコアシェル構造を有し、前記コア部に存在するＢｉの含有率が前記シェル部に存在するＢｉの含有率の０．８３倍以下であることを特徴とする誘電体組成物である。なお、本実施形態に係る誘電体組成物は焼結後の誘電体組成物である。
【００３４】
上記の通り、本実施形態に係る誘電体組成物は、少なくともＢｉ、Ｎａ、ＳｒおよびＴｉを含むペロブスカイト型の結晶構造を有する粒子を含む。当該粒子は、ＢａＴｉＯ３系組成物と比較して抗電界が高く、ＤＣバイアスを印加しないときの比誘電率が低い。ただし、本実施形態に係る誘電体組成物のＤＣバイアスを印加しないときの比誘電率は、工業的に問題の無い程度の高さである。
【００３５】
前記ペロブスカイト型の結晶構造を含む誘電体組成物とは、一般式ＡＢＯ３で表されるペロブスカイト型化合物を主相とする多結晶体である。ＡサイトはＢｉ、Ｎａ、Ｓｒから選ばれる少なくとも１種を含み、Ｂサイトは少なくともＴｉを含む。
【００３６】
前記Ａ全体を１００原子％とする場合に、前記Ａに占めるＢｉ、Ｎａ、Ｓｒの割合は合計８０原子％以上であることが好ましい。また、前記Ｂ全体を１００原子％とする場合に、前記Ｂに占めるＴｉの割合は８０原子％以上であることが好ましい。
【００３７】
図３は本実施形態に係る誘電体組成物３００の粒子の模式図である。本実施形態に係る誘電体組成物３００は、コアシェル構造を有さない単一相粒子２０と、コアシェル構造を有するコアシェル粒子３０とから構成される。
【００３８】
粒子と粒子との間には粒界１０が存在する。前記コアシェル粒子３０はコア部８の周囲にシェル部９が存在し、コア部８が完全にシェル部９に内包されている形態、または、コア部８の一部が粒界１０に接し、コア部８のその他の部分がシェル部９に内包されている形態を有する。なお、１つのコアシェル粒子３０に含まれるコア部８の個数に特に制限はない。１つのコアシェル粒子３０に含まれるコア部８は１個である場合が多いが、２個以上であってもかまわない。
【００３９】
本実施形態に係る誘電体組成物３００に含まれるコアシェル粒子３０の中には、前記コア部８に存在するＢｉの含有率が前記シェル部９に存在するＢｉの含有率の０．８３倍以下であるコアシェル粒子（以下、特定コアシェル粒子と呼ぶ場合がある）が存在する。
【００４０】
以下、本実施形態に係る誘電体組成物３００に含まれる粒子がコアシェル粒子３０か否かを判断する方法、および、前記コアシェル粒子３０が前記特定コアシェル粒子か否かを判断する方法について説明する。
【００４１】
本実施形態に係る誘電体組成物３００に含まれる粒子がコアシェル粒子３０であるか否かを区別する方法に特に制限はない。例えば、前記誘電体組成物３００を任意の面で切断した断面を走査透過型電子顕微鏡（ＳＴＥＭ）で観察し、エネルギー分散型Ｘ線分析（ＥＤＳ）により元素マッピングを行い、元素マッピング像のコントラストを確認することで区別可能である。さらに、この段階でコアシェル粒子３０のコア部８とシェル部９との区別も可能である。また、走査電子顕微鏡（ＳＥＭ）の反射電子像などでも各粒子がコアシェル粒子３０であるか否かの区別、およびコアシェル粒子３０におけるコア部８とシェル部９との区別が可能な場合がある。
【００４２】
ＳＴＥＭおよびＥＤＳにおける観察視野の設定方法には特に制限はないが、観察視野の大きさは２μｍ以上×２μｍ以上、観察視野の倍率は１００００倍〜１０００００倍とすることが好ましい。
【００４３】
さらに、例えば、図４に示すように、コアシェル粒子３０においてコア部８およびシェル部９のそれぞれに対して任意に測定点を設定し、点分析を行うことで、各測定点における各元素の含有率を算出できる。さらに、各測定点における各元素の含有率を平均することにより、コア部８における各元素の含有率（図４ではＣ１）およびシェル部９における各元素の含有率（図４ではＣ２）を算出できる。
【００４４】
なお、実際の測定点の数は図４より多い。コア部一つ当たり、最低１０個の測定点を設定する。また、シェル部一つ当たり、最低１０個の測定点を設定する。
【００４５】
測定点の設定方法に特に制限は無い。例えば、元素マッピングでＢｉ含有率を測定する領域における全てのピクセルのＢｉ含有率を測定し、前記全てのピクセルのＢｉ含有率から各領域のＢｉ含有率を算出することも可能である。
【００４６】
なお、特定コアシェル粒子の生成量は、誘電体組成物の組成や作製方法、焼成条件によって、適宜制御することができる。例えば、原料粉末に粒径の大きなものを含ませる事により、特定コアシェル粒子の生成を促すことができる。また、その誘電体組成物が緻密なセラミックとなる範疇で焼成温度を低くすることで、特定コアシェル粒子を生成することができる。
【００４７】
本実施形態に係る誘電体組成物３００は、特定コアシェル粒子を含有することにより、ＤＣバイアス印加時の比誘電率、ＤＣバイアス抵抗率、および、高温負荷寿命が著しく向上するという効果を奏する。さらに、本実施形態に係る誘電体組成物３００を用いた誘電体素子、電子部品および積層電子部品は、定格電圧が高い電源回路等において好適に使用される。また、誘電体組成物３００における全粒子数に対する特定コアシェル粒子数の比（特定コアシェル粒子数／全粒子数）は、０．０１以上であることが好ましい。
【００４８】
一方、特定コアシェル粒子を含まない場合には、ＤＣバイアス印加時の比誘電率、ＤＣバイアス抵抗率、および／または高温負荷寿命が低下してしまう。
【００４９】
次に、前記観察視野において、コア部８が占める断面積、および、シェル部９が占める断面積を算出する。前記断面積を求める方法については特に限定はない。例えば、元素マッピング像に画像処理を施し、断面積を求めたい面積領域を選択し、その領域を占めるピクセルの個数をカウントし、１ピクセルあたりの面積を掛けることで算出することができる。
【００５０】
本実施形態の誘電体組成物３００に含まれるコアシェル構造を有する粒子３０において、コア部８が占める平均断面積をＳ１、シェル部９が占める平均断面積をＳ２とした場合に、Ｓ１：Ｓ２＝１：９９〜３０：７０であることが好ましい。なお、コア部８が占める平均断面積とは、それぞれのコアシェル粒子３０に含まれるコア部８の断面積を平均したものである。また、シェル部９が占める平均断面積とは、それぞれのコアシェル構造を有する粒子３０に含まれるそれぞれのシェル部９の断面積を平均したものである。
【００５１】
本実施形態の誘電体組成物３００は、Ｓ１：Ｓ２＝１：９９〜３０：７０とすることにより、ＤＣバイアス抵抗率および高温負荷寿命をさらに向上させることができる。
【００５２】
なお、Ｓ１：Ｓ２は誘電体組成物３００の組成や作製方法、焼成条件によって、適宜制御することができる。例えば、原料粉末に粒径の大きなものを含ませる事により、Ｓ１：Ｓ２のＳ１を大きくすることができる。また、その誘電体組成物３００が緻密なセラミックとなる範疇で焼成温度を低くすることで、Ｓ１：Ｓ２のＳ１を大きくすることができる。
【００５３】
本実施形態の誘電体組成物３００におけるコア部８の断面積の総和は、誘電体組成物３００全体の断面積に対し、０．１％〜１５％であることがより好ましい。
【００５４】
本実施形態の誘電体組成物３００は、コア部８の断面積の総和が誘電体組成物３００全体の断面積に対し、０．１％〜１５％であることで、ＤＣバイアス抵抗率および高温負荷寿命をさらに向上させることができる。
【００５５】
なお、コア部８の断面積の総和は誘電体組成物３００の組成や作製方法、焼成条件によって、適宜制御することができる。例えば、原料粉末に粒径の大きなものを含ませる事により、コア部８の断面積の総和を大きくすることができる。また、その誘電体組成物３００が緻密なセラミックとなる範疇で焼成温度を低くすることで、コア部８の断面積の総和を大きくすることができる。
【００５６】
本実施形態の誘電体組成物３００は、Ｓｒに対するＢｉのモル比率（Ｂｉ／Ｓｒ）をαとした場合に、０．１２５≦α≦２．００であることが好ましい。
【００５７】
本実施形態の誘電体組成物３００は、０．１２５≦α≦２．００を満たすことで、ＤＣバイアス印加時の比誘電率を向上させることができる。
【００５８】
本実施形態の誘電体組成物３００は、Ｌａ、Ｃｅ、Ｐｒ、Ｎｄ、Ｓｍ、Ｅｕ、Ｇｄ、Ｔｂ、Ｄｙ、Ｈｏ、Ｙｂ、Ｂａ、Ｃａ、Ｍｇ、およびＺｎの中から選ばれる少なくとも１種（以下、第１副成分と呼ぶ場合がある）を含有することが好ましい。本実施形態の誘電体組成物３００におけるＴｉの含有量を１００モル部として、前記第１副成分の含有量が１．０〜１５モル部であることがさらに好ましい。
【００５９】
本実施形態の誘電体組成物３００は、前記第１副成分を含有することで、ＤＣバイアス特性を向上させることができる。ここで、本願におけるＤＣバイアス特性とは、ＤＣバイアスを印加しない場合と印加する場合とで比誘電率の変化する割合を算出したものである。ＤＣバイアス特性の絶対値が小さいほど好ましい。
【００６０】
本実施形態の誘電体組成物３００は、Ｌｉ（以下、第２副成分と呼ぶ場合がある）を含有することが好ましい。本実施形態の誘電体組成物３００におけるＴｉの含有量を１００モル部として、前記第２副成分の含有量が０．１〜５．０モル部であることがさらに好ましい。
【００６１】
本実施形態の誘電体組成物３００は、前記第２副成分を含有することで、ＤＣバイアス抵抗率および高温負荷寿命を向上させることができる。
【００６２】
次に、図２に示す積層セラミックコンデンサ２００の製造方法の一例について以下に説明する。
【００６３】
本実施形態に係る積層セラミックコンデンサ２００の製造方法に特に限定はない。例えば、従来の積層セラミックコンデンサと同様に、ペーストを用いた通常の印刷法やシート法によりグリーンチップを作製し、これを焼成した後、外部電極を印刷又は転写して焼成することにより製造される。
【００６４】
誘電体セラミック層用ペーストの種類に特に限定はない。例えば、誘電体原料と有機ビヒクルとを混練した有機系の塗料であってもよく、誘電体原料と水系ビヒクルとを混練した水系の塗料であってもよい。
【００６５】
誘電体原料には、上記した誘電体組成物に含まれる金属、例えばＢｉ、Ｎａ、Ｓｒ、Ｔｉ、Ｌａ、Ｃｅ、Ｐｒ、Ｎｄ、Ｓｍ、Ｅｕ、Ｇｄ、Ｔｂ、Ｄｙ、Ｈｏ、Ｙｂ、Ｂａ、Ｃａ、Ｍｇ、ＺｎおよびＬｉからなる群から選択される金属の酸化物やその混合物、複合酸化物を用いることができる。その他、焼成により上記した酸化物や複合酸化物となる各種化合物、例えば炭酸塩、シュウ酸塩、硝酸塩、水酸化物、有機金属化合物等から適宜選択し、混合して用いることができる。
【００６６】
誘電体層用ペーストを有機系の塗料とする場合には、バインダ等を有機溶剤に溶解させた有機ビヒクルと、誘電体原料とを混練すればよい。有機ビヒクルに用いるバインダは特に限定されず、エチルセルロース、ポリビニルブチラール等の通常の各種バインダから適宜選択することができる。また、有機ビヒクルに用いる有機溶剤も特に限定されず、印刷法やシート法等、利用する方法に応じて、テルピネオール、ブチルカルビトール、アセトン、トルエン等の各種有機溶剤から適宜選択することができる。
【００６７】
また、誘電体層用ペーストを水系の塗料とする場合には、水溶性のバインダや分散剤等を水に溶解させた水系ビヒクルと、誘電体原料とを混練すればよい。水系ビヒクルに用いる水溶性のバインダは特に限定されず、ポリビニルアルコール、セルロース、水溶性アクリル樹脂等の各種バインダから適宜選択することができる。
【００６８】
内部電極層用ペーストは、Ａｕ、Ｐｔ、Ａｇ、Ａｇ−Ｐｄ合金、ＣｕもしくはＮｉ等の金属からなる導電材、あるいは焼成後に上記した導電材となる各種酸化物、有機金属化合物、レジネート等と、上記した有機ビヒクルまたは水系ビヒクルとを混練して調製する。外部電極用ペーストは、上記した内部電極層用ペーストと同様にして調製することができる。
【００６９】
上記した各ペーストの作成に有機ビヒクルを用いる場合、当該有機ビヒクルの含有量に特に制限はない。例えば、前記バインダは１〜５重量％程度、前記有機溶剤は１０〜５０重量％程度とすることができる。また、各ペースト中には、必要に応じて各種分散剤、可塑剤、誘電体、絶縁体等から選択される添加物が含有されていてもよい。これらの添加物の総含有量は、１０重量％以下とすることが好ましい。
【００７０】
印刷法を用いる場合には、前記誘電体層用ペーストおよび前記内部電極層用ペーストを、ポリエチレンテレフタレート（ＰＥＴ）等の基板上に積層印刷し、所定形状に切断した後、基板から剥離してグリーンチップとする。また、シート法を用いる場合には、前記誘電体層用ペーストを用いてグリーンシートを形成し、前記グリーンシートの上に前記内部電極層用ペーストを印刷した後に、前記グリーンシートを剥離して積層、切断してグリーンチップとする。
【００７１】
前記グリーンチップを焼成する前に、脱バインダ処理を施す。脱バインダ処理条件には特に制限はなく、通常の条件で行えばよい。
【００７２】
前記内部電極層の導電材に、ＣｕやＣｕ合金等、卑金属の単体または卑金属を含む合金を用いる場合には、還元雰囲気において脱バインダ処理を施すことが好ましい。前記還元雰囲気の種類にも特に限定はなく、例えば、加湿したＮ２ガスや加湿したＮ２とＨ２との混合ガス等を用いることができる。
【００７３】
脱バインダ処理における昇温速度、保持速度、温度保持時間に特に制限はない。昇温速度は、好ましくは０．１〜１００℃／時間、より好ましくは１〜１０℃／時間である。保持温度は、好ましくは２００〜５００℃、より好ましくは３００〜４５０℃である。温度保持時間は、好ましくは１〜４８時間、より好ましくは２〜２４時間である。脱バインダ処理によりバインダ成分等の有機成分を３００ｐｐｍ程度まで除去することが好ましく、２００ｐｐｍ程度まで除去することがより好ましい。
【００７４】
前記グリーンチップを焼成してコンデンサ素子本体を得るときの雰囲気は、前記内部電極層用ペースト中の導電材の種類に応じて適宜決定すればよい。
【００７５】
前記内部電極層用ペースト中の導電材としてＣｕやＣｕ合金等、卑金属の単体または卑金属を含む合金を用いる場合には、焼成雰囲気中の酸素分圧は、１０−６〜１０−８気圧とすることが好ましい。酸素分圧を１０−８気圧以上とすることにより、誘電体層を構成する成分の分解および抵抗率の低下を抑制することができる。また、酸素分圧を１０−６気圧以下とすることにより、内部電極層の酸化を抑制することができる。
【００７６】
また、焼成時の保持温度は、９００〜１４００℃、好ましくは９００〜１１００℃、より好ましくは９５０〜１０５０℃である。保持温度を９００℃以上とすることにより、焼成による緻密化を十分に進行させやすくなる。また、保持温度を１１００℃以下とする場合には、内部電極層の異常焼結および内部電極層を構成する各種材料の拡散を抑制しやすくなる。内部電極層の異常焼結を抑制することで、内部電極の途切れを防止しやすくなる。内部電極層を構成する各種材料の拡散を抑制することで、ＤＣバイアス特性の悪化を防止しやすくなる。
【００７７】
また、焼成雰囲気には特に制限はない。焼成雰囲気を還元性雰囲気とすることが、内部電極層の酸化を抑制する上で好ましい。雰囲気ガスにも特に制限はない。雰囲気ガスとしては、例えばＮ２とＨ２との混合ガスを加湿して用いることが好ましい。また、焼成時間には特に制限はない。
【００７８】
本実施形態に係る積層セラミックコンデンサの製造において、前記焼成後にアニール（再酸化）を行うことができる。アニールは通常の条件で行えばよい。アニール雰囲気にも特に限定はない。加湿したＮ２ガスや加湿したＮ２とＨ２との混合ガス等を用いることができる。
【００７９】
上記した脱バインダ処理、焼成及びアニールにおいて、Ｎ２ガスやＮ２とＨ２との混合ガス等を加湿するには、例えばウェッター等を使用すればよい。この場合、水温は２０〜９０℃程度が好ましい。
【００８０】
脱バインダ処理、焼成及びアニールは、連続して行っても、独立に行ってもよい。これらを連続して行う場合、脱バインダ処理後、冷却せずに雰囲気を変更し、続いて焼成の際の保持温度まで昇温して焼成を行うことが好ましい。一方、これらを独立して行う場合、焼成に際しては、脱バインダ処理時の保持温度までＮ２ガス雰囲気下で昇温した後、雰囲気を変更してさらに昇温を続けることが好ましく、焼成後に脱バインダ処理時の保持温度まで冷却した後、再びＮ２ガス雰囲気に変更してさらに冷却を続けることが好ましい。なお、上記のＮ２ガスについては加湿してもしなくてもよい。
【００８１】
上記のようにして得られたコンデンサ素子本体に、例えばバレル研磨やサンドブラスト等により端面研磨を施し、外部電極用ペーストを印刷または転写して焼成し、外部電極を形成する。外部電極用ペーストの焼成は、例えば、加湿したＮ２とＨ２との混合ガス中で６００〜８００℃にて１０分間〜１時間程度実施することが好ましい。そして、必要に応じ、外部電極表面に、めっき等により被覆層を形成する。以上の方法で図２に示す積層セラミックコンデンサ２００を製造できる。
【００８２】
また、図１に示すセラミックコンデンサ１００は、セラミックコンデンサの通常の製造方法により製造することができる。
【００８３】
以上、本発明の実施形態に係るセラミックコンデンサおよび積層セラミックコンデンサについて説明した。本発明に係る誘電体組成物は、高いＤＣバイアス印加時において高い比誘電率と高い抵抗率および高い信頼性を同時に有するため、例えば、比較的に定格電圧が高い中高圧コンデンサに好適に用いることができる。
【００８４】
また、本発明は上記の実施形態に限定されるものではない。例えば、本発明に係る誘電体組成物からなる誘電体層は、半導体装置の誘電体素子などとして用いることもできる。また、本発明において、誘電体組成物以外の構成は、公知の構成を自由に用いることができる。また、例えば、上記セラミックコンデンサの製造において、当該仮焼物粉体を水熱合成法等の公知の方法により製造することもできる。
【００８５】
本発明に係る誘電体素子、電子部品および積層電子部品は、比較的に高い定格電圧が印加される箇所に好適に用いられる。例えば、ＤＣ−ＤＣコンバータ、ＡＣ−ＤＣインバータ等の定格電圧が高い電源回路において好適に用いられる。
【００８６】
本発明によれば、例えば、８ｋＶ／ｍｍのＤＣバイアスが印加された状態において、比誘電率が８００以上、ＤＣバイアス抵抗率が１×１０１２Ωｃｍ以上、および、１５０℃で５０Ｖ／μｍの直流電圧が印加された状態での高温負荷寿命が２０時間以上を同時に有する誘電体組成物と、その誘電体組成物を用いた誘電体素子、電子部品および積層電子部品を提供することができる。
【００８７】
さらに、本発明に係る誘電体素子、電子部品および積層電子部品は、高いＤＣバイアス印加時に高い比誘電率を必要とする回路保護用のスナバコンデンサ、平滑コンデンサなどにも有用である。
【００８８】
さらに、本発明に係る誘電体組成物は鉛を含有していない。したがって、本発明に係る誘電体組成物、誘電体素子、電子部品および積層電子部品は環境面においても優れている。
【実施例】
【００８９】
以下、実施例及び比較例を用いて、本発明をさらに詳細に説明する。ただし、本発明は以下の実施例に限定されるものではない。
【００９０】
（実施例１〜１９および比較例１〜３）
出発原料として、酸化ビスマス（Ｂｉ２Ｏ３）、炭酸ナトリウム（Ｎａ２ＣＯ３）、炭酸ストロンチウム（ＳｒＣＯ３）、炭酸バリウム（ＢａＣＯ３）、炭酸カルシウム（ＣａＣＯ３）、炭酸マグネシウム（ＭｇＣＯ３）、酸化亜鉛（ＺｎＯ）、水酸化ランタン（Ｌａ（ＯＨ）３）、酸化ネオジウム（Ｎｄ２Ｏ３）、酸化サマリウム（Ｓｍ２Ｏ３）、酸化ガドリニウム（Ｇｄ２Ｏ３）、酸化チタン（ＴｉＯ２）の粉末を準備した。
【００９１】
本焼成後の誘電体組成物（焼結体）がＳｒ、Ｎａ、ＢｉおよびＴｉを含有したペロブスカイト型組成物となるように、上記粉末原料を秤量した。
【００９２】
次に、秤量した各原料粉末を、ボールミルにより湿式混合した後、得られた混合物を、空気中において７５０℃〜８５０℃で２時間仮焼して仮焼物を得た。そして、得られた仮焼物をボールミルで湿式粉砕して、仮焼物粉体を得た。
【００９３】
そして、仮焼物粉体に、有機溶剤および有機ビヒクルを加え、ボールミルにより湿式混合して誘電体層用ペーストを作製した。それとともに、導電材料の粉末として、Ａｇ粉末、Ａｇ−Ｐｄ合金粉末、あるいはＣｕ粉末を有機ビヒクルと混練し、Ａｇ、Ａｇ−Ｐｄ合金、あるいはＣｕの各種内部電極層用ペーストを作製した。続いて、前記誘電体層用ペーストをシート成形法によりシート状に成形し、セラミックグリーンシートを得た。
【００９４】
前記セラミックグリーンシート上に前記内部電極層用ペーストをスクリーン印刷により塗布し、内部電極層を印刷した。内部電極層を印刷したセラミックグリーンシートを積層後、角状に切断することにより積層体グリーンチップを作製した。各積層体グリーンチップに対して３００℃〜５００℃で脱バインダを行い、有機成分を３００ｐｐｍ程度まで除去した。前記脱バインダ後、焼成温度９００〜１４００℃の大気または還元雰囲気にて焼成を行った。焼成時間は適宜変化させた。還元雰囲気にて焼成を行う場合の雰囲気ガスとしては、加湿したＮ２とＨ２との混合ガスを用いた。前記焼成後、内部電極の露出面を研磨し、ＡｇまたはＣｕを導電材料とする外部電極用ペーストを塗布し、積層セラミックコンデンサを得た。
【００９５】
得られた積層セラミックコンデンサのサイズは、３．２ｍｍ×１．６ｍｍ×０．６ｍｍであり、誘電体層の厚みは２０μｍ、内部電極層の厚みは１．５μｍであった。内部電極層に挟まれた誘電体層の数は４とした。
【００９６】
なお、焼成後の積層体グリーンチップの誘電体層を溶剤により溶解し、ＩＣＰ発光分光分析したところ、Ｂｉに対するＳｒのモル比が表１の値と等しいことを確認した。
【００９７】
内部電極が交差する断面を切り出し、その断面における誘電体層の結晶構造を、ＸＲＤ測定装置（Ｒｉｇａｋｕ社、ｓｍａｒｔｌａｂ）を用いて、Ｘ線回折法により測定、解析した。その結果、誘電体層は、ペロブスカイト型の結晶構造を持つことを確認した。
【００９８】
次に、積層セラミックコンデンサから切り出した断面をガリウムイオンビームにより薄片化し、断面観察用試料を作製した。
【００９９】
得られた断面観察用試料を走査透過型電子顕微鏡（ＳＴＥＭ、ＪＥＯＬ社、ＪＥＭ−２１００Ｆ）により粒子を観察し、観察視野内に存在するコアシェル粒子を特定した。さらに、同一観察視野でエネルギー分散型Ｘ線分析（ＥＤＳ）を行い、コア部に存在するＢｉの含有率がシェル部に存在するＢｉの含有率の０．８３倍以下であるコアシェル粒子（特定コアシェル粒子）が、ＳＴＥＭで特定したコアシェル粒子の中に存在するか否かを確認した。なお、観察視野の大きさは５μｍ×５μｍ、観察視野の倍率は４００００倍とした。また、前記観察視野は複数設定した。
【０１００】
具体的には、ＳＴＥＭで特定したコアシェル粒子のコア部において組成分析を１０点以上行い、各点におけるＢｉ含有量の平均をコア部に存在するＢｉの含有率とした。シェル部においても同様に組成分析を１０点以上行い、各点におけるＢｉ含有量の平均をシェル部に存在するＢｉの含有率とした。そして、コア部に存在するＢｉの含有率とシェル部に存在するＢｉの含有率とを比較した。コア部に存在するＢｉの含有率が、シェル部に存在するＢｉの含有率の０．８３倍以下になっているコアシェル粒子（特定コアシェル粒子）が存在するか否かを確認した。なお、後述する実施例１〜１９では、前記観察視野における全粒子数に対する特定コアシェル粒子数の比が０．０１以上であった。
【０１０１】
なお、本実施例では、前記観察視野内に特定コアシェル粒子が存在しない場合には、誘電体組成物全体に特定コアシェル粒子が存在しないとした。また、特定コアシェル粒子が存在しない比較例については、後述するＳ１、Ｓ２およびコア部の断面積の合計割合は算出しなかった。
【０１０２】
さらに、ＳＴＥＭにより特定したコアシェル粒子において、コア部の平均断面積（Ｓ１）、シェル部の平均断面積（Ｓ２）を測定し、Ｓ１：Ｓ２を算出した。さらに、コア部の断面積の合計および誘電体組成物全体の断面積を測定し、コア部の断面積の合計割合を算出した。なお、各領域の面積は、各領域のピクセルの個数をカウントし、１ピクセルあたりの面積に各領域のピクセルの個数を掛けることで算出した。
【０１０３】
積層セラミックコンデンサの比誘電率ε１は、デジタルＬＣＲメータ（Ｈｅｗｌｅｔｔ−Ｐａｃｋａｒｄ社，４２８４Ａ）を使用し、室温２５℃、周波数１ｋＨｚ、入力信号レベル（測定電圧）１．０Ｖｒｍｓの条件から測定された静電容量と積層セラミックコンデンサの電極間距離、電極の有効面積から算出した（単位なし）。
【０１０４】
積層セラミックコンデンサの比誘電率ε２は、ＤＣバイアス発生装置（ＧＬＡＳＳＭＡＮ  ＨＩＧＨ  ＶＯＬＴＡＧＥ社，ＷＸ１０Ｐ９０）をデジタルＬＣＲメータ（Ｈｅｗｌｅｔｔ−Ｐａｃｋａｒｄ社，４２８４Ａ）に接続して、積層セラミックコンデンサ試料に８Ｖ／μｍのＤＣバイアスを印加しながら、室温２５℃、周波数１ｋＨｚ、入力信号レベル（測定電圧）１．０Ｖｒｍｓの条件から測定された静電容量、有効電極面積、電極間距離および真空の誘電率から算出した（単位なし）。比誘電率ε２は高い方が好ましく、本実施例では８００以上を良好とした。
【０１０５】
ＤＣバイアス特性は、比誘電率ε１と比誘電率ε２を用い、下の式（１）より算出した。本実施例ではＤＣバイアス特性が−３０％〜＋３０％である場合を良好とした。
ＤＣバイアス特性（％）＝１００×（ε２−ε１）／ε１  ・・・式（１）
【０１０６】
ＤＣバイアス印加時の抵抗率（ＤＣバイアス抵抗率ρＤＣ）は、デジタル超高抵抗計（ＡＤＶＡＮＴＥＳＴ社、Ｒ８３４０Ａ）を使用し、積層セラミックコンデンサ試料に８Ｖ／μｍのＤＣバイアスを１分間印加した時の絶縁抵抗、有効電極面積および電極間距離から算出した（単位Ωｃｍ）。ＤＣバイアス抵抗率ρＤＣは高い方が好ましく、本実施例では１．０×１０１２Ωｃｍ以上を良好とした。
【０１０７】
高温負荷寿命は、恒温槽及びデジタル超高抵抗計（ＡＤＶＡＮＴＥＳＴ社、Ｒ８３４０Ａ）を使用し、１５０℃の環境温度にて、５０Ｖ／μｍの電界下で直流電圧の印加状態に保持し、寿命時間を測定することにより評価した。本実施例においては、直流電圧の印加開始時間から絶縁抵抗が一桁落ちるまでの時間を寿命と定義した。また、この評価は１０個の積層セラミックコンデンサ試料について行い、その平均を高温負荷寿命とした。本実施例では２０時間以上を良好とした。
【０１０８】
各実施例および比較例の比誘電率ε１、８Ｖ／μｍのＤＣバイアス印加時の比誘電率ε２、ε１およびε２から算出したＤＣバイアス特性、８Ｖ／μｍのＤＣバイアス印加時のＤＣバイアス抵抗率ρＤＣ、および高温負荷寿命を表１に示す。
【０１０９】
なお、コア部に存在するＢｉの含有率がシェル部に存在するＢｉの含有率の０．８３倍以下であるコアシェル構造を有する粒子を含む場合は○、含まない場合は×とした。
【０１１０】
また、表中のＤＣバイアス抵抗率ρＤＣの項の値は指数表記である。例えば、１．０×１０１３Ωｃｍの場合、１．０Ｅ＋１３と表記した。
【０１１１】
【表１】
2018530496.tif 000003
【０１１２】
以上より、コア部に存在するＢｉの含有率が、シェル部に存在するＢｉの含有率の０．８３倍以下であるコアシェル構造を有する粒子を含む実施例１〜１９の誘電体組成物は、８Ｖ／μｍのＤＣバイアスが印加された状態において、比誘電率ε２が８００以上、ＤＣバイアス抵抗率が１．０×１０１２Ωｃｍ以上、かつ、高温負荷寿命が２０時間以上であった。
【０１１３】
一方、コア部に存在するＢｉの含有率が、シェル部に存在するＢｉの含有率の０．８３倍以下であるコアシェル構造を有する粒子を含まない比較例１〜３の誘電体組成物は、８Ｖ／μｍのＤＣバイアスが印加された状態におけるＤＣバイアス抵抗率が１．０×１０１２Ωｃｍ未満、および高温負荷寿命が２０時間未満であった。
【０１１４】
前記コア部の平均断面積Ｓ１と前記シェル部の平均断面積Ｓ２とがＳ１：Ｓ２＝１：９９〜３０：７０を満たす実施例１、３、４、７〜１９の誘電体組成物は８Ｖ／μｍのＤＣバイアスが印加された状態において、ＤＣバイアス抵抗率が５．０×１０１２Ωｃｍ以上、かつ高温負荷寿命が２５時間以上であった。すなわち、Ｓ１：Ｓ２が上記範囲内である実施例１、３、４、７〜１９の誘電体組成物は、Ｓ１：Ｓ２が上記範囲を外れる実施例２、５、６の誘電体組成物と比べて、より良好なＤＣバイアス抵抗率と高温負荷寿命が得られた。
【０１１５】
コア部の面積の合計が、誘電体組成物全体が占める面積に対し、０．１％〜１５％である実施例１、４、７〜１９の誘電体組成物は、８Ｖ／μｍのＤＣバイアスが印加された状態において、比誘電率ε２が８００以上、ＤＣバイアス抵抗率が１．０×１０１３Ωｃｍ以上、かつ高温負荷寿命が３０時間以上であり、前記面積比が上記範囲を外れる実施例２、３、５、６の誘電体組成物に比べてさらに良好なＤＣバイアス抵抗率と高温負荷寿命が得られた。
【０１１６】
Ｓｒに対するＢｉのモル比率αが０．１２５≦α≦２．００である実施例３〜５、７〜１９の誘電体組成物は、８Ｖ／μｍのＤＣバイアスが印加された状態において、比誘電率が１０００以上であり、αが上記範囲を外れる実施例１、２、６の誘電体組成物に比べて、ＤＣバイアス印加時により高い比誘電率が得られた。
【０１１７】
第１副成分を含む実施例６、８〜１９の誘電体組成物は、８Ｖ／μｍのＤＣバイアスが印加された状態において、ＤＣバイアス特性が−３０％〜＋３０％の範囲内であり、第１副成分を含まない実施例１〜５、７に比べてより良好なＤＣバイアス特性が得られた。
【０１１８】
第２副成分を含む実施例１１、１２の誘電体組成物は、高温負荷寿命が３５時間以上であり、第２副成分を含まない実施例１〜１０、１３〜１９に比べてより良好な高温負荷寿命が得られた。
【符号の説明】
【０１１９】
１…誘電体
２，３…電極
５…積層体
６Ａ，６Ｂ…内部電極層
７…誘電体層
１１Ａ，１１Ｂ…端子電極
８…コア部
９…シェル部
１０…粒界
２０…単一相粒子
３０…コアシェル粒子
１００…セラミックコンデンサ
２００…積層セラミックコンデンサ
３００…誘電体組成物
【図１】
2018530496.tif 000004
【図２】
2018530496.tif 000005
【図３】
2018530496.tif 000006
【図４】
2018530496.tif 000007
【手続補正書】
【提出日】平成30年3月14日(2018.3.14)
【手続補正１】
【補正対象書類名】特許請求の範囲
【補正対象項目名】全文
【補正方法】変更
【補正の内容】
【特許請求の範囲】
【請求項１】
少なくともＢｉ、Ｎａ、ＳｒおよびＴｉを含むペロブスカイト型の結晶構造を有する粒子を含む誘電体組成物であって、
前記粒子の少なくとも一部は、コア部とシェル部とからなるコアシェル構造を有し、
前記コア部に存在するＢｉの含有率が前記シェル部に存在するＢｉの含有率の０．８３倍以下であることを特徴とする誘電体組成物。
【請求項２】
前記誘電体組成物の切断面において、前記コア部の平均断面積をＳ１、前記シェル部の平均断面積をＳ２とする場合に、Ｓ１：Ｓ２＝１：９９〜３０：７０である請求項１に記載の誘電体組成物。
【請求項３】
前記誘電体組成物の切断面において、前記コア部の断面積の合計が、前記誘電体組成物全体に対して０．１％〜１５％である請求項１または２に記載の誘電体組成物。
【請求項４】
前記誘電体組成物におけるＳｒに対するＢｉのモル比率をαとした場合に、０．１２５≦α≦２．００である請求項１〜３のいずれかに記載の誘電体組成物。
【請求項５】
Ｌａ、Ｃｅ、Ｐｒ、Ｎｄ、Ｓｍ、Ｅｕ、Ｇｄ、Ｔｂ、Ｄｙ、Ｈｏ、Ｙｂ、Ｂａ、Ｃａ、Ｍｇ、およびＺｎの中から選ばれる少なくとも１種以上を含む請求項１〜４のいずれかに記載の誘電体組成物。
【請求項６】
請求項１〜５のいずれかに記載の誘電体組成物を備える誘電体素子。
【請求項７】
請求項１〜５のいずれかに記載の誘電体組成物からなる誘電体層を備える電子部品。
【請求項８】
請求項１〜５のいずれかに記載の誘電体組成物からなる誘電体層と内部電極層とを交互に積層されてなる積層部分を有する積層電子部品。
【請求項９】
請求項１〜５のいずれかに記載の誘電体組成物からなる円板状の誘電体（１）と一対の電極（２，３）とを備え、前記電極（２，３）は前記誘電体（１）の両面に形成されている単層型のセラミックコンデンサ（１００）。
【請求項１０】
前記電極（２，３）の材質は、Ｃｕを含む請求項９に記載の単層型のセラミックコンデンサ（１００）。
【請求項１１】
請求項１〜５のいずれかに記載の誘電体組成物からなる誘電体層（７）と内部電極層（６Ａ，６Ｂ）とが交互に積層された構成のコンデンサ素子本体（５）と、
前記素子本体（５）の内部で交互に配置された前記内部電極層（６Ａ，６Ｂ）と各々導通し、前記素子本体（５）の両端部に形成された一対の端子電極（１１Ａ，１１Ｂ）と、を具備した積層セラミックコンデンサ（２００）。
【請求項１２】
前記内部電極層（６Ａ，６Ｂ）の材質は、Ｃｕを含む請求項１１に記載の積層セラミックコンデンサ（２００）。
【請求項１３】
前記内部電極層（６Ａ，６Ｂ）の導電材に、ＣｕやＣｕ合金等、卑金属を用いる請求項１１または１２に記載の積層セラミックコンデンサ（２００）。
【請求項１４】
前記端子電極（１１Ａ，１１Ｂ）は、Ｃｕを主成分とする導電材料から構成される請求項１１〜１３のいずれかに記載の積層セラミックコンデンサ（２００）。
【請求項１５】
誘電体原料と有機ビヒクルとを混練した有機系の塗料、又は、誘電体原料と水系ビヒクルとを混練した水系の塗料である誘電体層用ペーストと内部電極層用ペーストとを用いてシート法や印刷法によりグリーンチップを作製する工程と、
脱バインダ処理を施す工程と、
前記グリーンチップを焼成する工程と、
外部電極用ペーストを印刷又は転写する工程と、
前記外部電極用ペーストを焼成する工程と、を有し、
前記原料は、前記焼成された誘電体組成物が少なくともＢｉ、Ｎａ、ＳｒおよびＴｉを含むペロブスカイト型の結晶構造を有する粒子を含むように選択される積層セラミックコンデンサ（２００）の製造方法であって、
前記粒子の少なくとも一部は、コア部とシェル部とからなるコアシェル構造を有し、
前記コア部に存在するＢｉの含有率が前記シェル部に存在するＢｉの含有率の０．８３倍以下であることを特徴とする積層セラミックコンデンサ（２００）の製造方法。
【請求項１６】
前記内部電極層用ペーストは、Ａｕ、Ｐｔ、Ａｇ、Ａｇ−Ｐｄ合金、ＣｕもしくはＮｉ等の金属からなる導電材、あるいは焼成後に上記した導電材となる各種酸化物、有機金属化合物、レジネート等と、上記した有機ビヒクルとを混練して調製され、
前記外部電極用ペーストは、上記した内部電極層用ペーストと同様にして調製される請求項１５に記載の製造方法。
【国際調査報告】
2018530496.tif 000008
2018530496.tif 000009
2018530496.tif 000010